Brevet FR3074169A1 (20190531)

REVENDICATIONS1. Procédé de traitement d'au moins une fibre (10) de carbure de silicium, le procédé comprenant au moins les étapes suivantes : a) formation d'une couche (22) de silice à la surface d'une fibre de carbure de silicium présentant une teneur en oxygène inférieure ou égale à 1% en pourcentage atomique, la couche de silice étant formée par mise en contact de cette fibre avec un milieu oxydant ayant une température supérieure ou égale à 50°C et une pression supérieure ou égale à 1 MPa, et b) élimination de la couche de silice formée par traitement hydrothermal de la fibre obtenue après mise en oeuvre de l'étape a) dans lequel la fibre est traitée avec de l'eau à une pression comprise entre la pression de vapeur saturante et 30 MPa et à une température inférieure ou égale à 400°C.\n<CLM>\1\tProcédé selon la revendication 1, dans lequel le milieu oxydant présente une teneur volumique en dioxygène comprise entre 5% et 100%, la température du milieu oxydant étant comprise entre 50°C et 700°C et la pression du milieu oxydant étant comprise entre 1 MPa et 30 MPa.\n<CLM>\1\tProcédé selon la revendication 2, dans lequel le milieu oxydant présente une teneur volumique en dioxygène comprise entre 5% et 50%, la température du milieu oxydant étant comprise entre 200°C et 700°C et la pression du milieu oxydant étant comprise entre 13 MPa et 25 MPa.\n<CLM>\1\tProcédé selon l'une quelconque des revendications 1 à 3, dans lequel le milieu oxydant est un mélange entre un composé inerte et du dioxygène.\n<CLM>\1\tProcédé selon l'une quelconque des revendications 1 à 4, dans lequel on traite, durant le traitement hydrothermal, la fibre avec de l'eau à une température comprise entre 100°C et 370°C.\n<CLM>\1\tProcédé selon l'une quelconque des revendications 1 à 5, dans lequel on réalise, avant l'étape a), une étape de désensimage ou de 17 déguipage de la fibre par mise en oeuvre d'un traitement préliminaire hydrothermal ou solvothermal.\n<CLM>\1\tProcédé selon l'une quelconque des revendications 1 à 6, dans 5 lequel le procédé comprend en outre l'étape suivante : C) dépôt d'une couche d'interphase sur la surface de la fibre obtenue après mise en oeuvre de l'étape b), la couche d'interphase étant par exemple en nitrure de bore, éventuellement dopé au silicium, en nitrure de silicium ou en carbone pyrolytique. 10\n<CLM>\1\tProcédé selon l'une quelconque des revendications 1 à 7, dans lequel on traite une pluralité de fibres de carbure de silicium présentant chacune une teneur en oxygène inférieure ou égale à 1% en pourcentage atomique. 15\n<CLM>\1\tProcédé de fabrication d'une préforme fibreuse comprenant au moins une étape de traitement d'une pluralité de fibres de carbure de silicium par mise en oeuvre d'un procédé selon la revendication 8 et une étape de formation d'une préforme fibreuse par mise en oeuvre d'une ou 20 plusieurs opérations textiles à partir de ladite pluralité de fibres ainsi traitées.\n<CLM>\1\tProcédé de fabrication d'une préforme fibreuse comprenant au moins une étape de formation d'une préforme fibreuse par mise en oeuvre 25 d'une ou plusieurs opérations textiles à partir d'une pluralité de fibres de carbure de silicium présentant chacune une teneur en oxygène inférieure ou égale à 1% en pourcentage atomique et une étape de traitement de ladite pluralité de fibres, une fois la préforme formée, par mise en oeuvre d'un procédé selon la revendication\n<CLM>\1\t30\n<CLM>\1\tProcédé de fabrication d'une pièce en matériau composite comprenant au moins une étape de fabrication d'une préforme fibreuse par mise en oeuvre d'un procédé selon la revendication 9 ou 10 suivie d'une étape de formation d'au moins une phase de matrice en carbone ou 35 en un matériau céramique densifiant ladite préforme fibreuse.